(57)【特許請求の範囲】
【請求項１】
Ｓｉ：０．３〜１．５質量％、Ｍｇ：０．３〜１．０質量％を含有し、残部がＡｌおよび不可避的不純物からなるアルミニウム合金で構成され、
板表面における圧延方向の平均結晶粒径が１５０μｍ以下、十点平均粗さが４．０μｍ以下であり、
導電率が４５％以上、残留応力比が６５％以上であることを特徴とする電気接続部品用アルミニウム合金板。
【請求項２】
結晶方位分布関数解析による板表面のＣｕｂｅ方位分布密度がランダム方位に対して２０以上であることを特徴とする請求項１に記載の電気接続部品用アルミニウム合金板。
【請求項３】
Ｃｕ：０．１０質量％以下、Ｆｅ：０．５０質量％以下、Ｔｉ：０．１０質量％以下のうち少なくとも１種を含有することを特徴とする請求項１または請求項２に記載の電気接続部品用アルミニウム合金板。
【請求項４】
請求項１又は請求項２に記載の電気接続部品用アルミニウム合金板の製造方法であって、
Ｓｉ：０．３〜１．５質量％、Ｍｇ：０．３〜１．０質量％を含有し、残部がＡｌおよび不可避的不純物からなるアルミニウム合金を溶解、鋳造して鋳塊を製造する鋳造工程と、
前記鋳塊に５００〜５７０℃、１〜２４時間の均質化熱処理を施す均質化熱処理工程と、
前記均質化熱処理を施した鋳塊に圧延開始温度を３５０〜４５０℃とした複数のパスからなる圧延を施す熱間圧延工程と、
５００〜５７０℃、１００秒以下保持する溶体化熱処理を施す溶体化熱処理工程と、
を順に行う電気接続部品用アルミニウム合金板の製造方法であって、
前記熱間圧延工程と前記溶体化熱処理工程との間、および、前記溶体化熱処理工程の後の少なくとも一方において冷間圧延を施す冷間圧延工程を含み、前記冷間圧延の総冷間加工率が３５％以下であることを特徴とする電気接続部品用アルミニウム合金板の製造方法。
【請求項５】
前記冷間圧延の総冷間加工率が２０％以下であることを特徴とする請求項４に記載の電気接続部品用アルミニウム合金板の製造方法。
【請求項６】
前記各工程のうち最後の工程の後に、人工時効処理を施す人工時効処理工程を含むことを特徴とする請求項４または請求項５に記載の電気接続部品用アルミニウム合金板の製造方法。
【請求項７】
前記アルミニウム合金は、Ｃｕ：０．１０質量％以下、Ｆｅ：０．５０質量％以下、Ｔｉ：０．１０質量％以下のうち少なくとも１種を含有することを特徴とする請求項４乃至請求項６のうちいずれか１項に記載の電気接続部品用アルミニウム合金板の製造方法。
【発明の詳細な説明】
【技術分野】
【０００１】
本発明は、電気自動車を始めとする電気を動力源とした各種電動輸送機器等に搭載されている電気機器（電池群、インバータ、モータ等）間または電気機器内部の部品間を、電気的に接続するバスバー等の電気接続部品に用いるアルミニウム合金板およびその製造方法に関するものである。
【背景技術】
【０００２】
電気自動車を始めとする電気を動力源とした各種電動輸送機器（ハイブリッド自動車、燃料電池自動車、電気機関車等）には、電池群、インバータ、モータ等の各種の電気機器が搭載されている。そして、これらの電気機器間または電気機器内部の部品間を電気的に接続するにあたり、バスバー（ｂｕｓ−ｂａｒ）と呼ばれる電気接続部品が使用されている。
【０００３】
このバスバーをボルト等の連結具により連結する場合、通電時の発熱によりバスバー１の連結部１ａ（図１参照）の変形（クリープ変形）が生じることにより、連結具の締め付けトルクが低下して、連結具が緩んだり外れたりするような事態が発生する。したがって、バスバー１は、高い耐クリープ性を備える必要がある。
また、電気機器の省スペース化（小型化）の要望を満たすため、バスバー１は、曲げ半径（Ｒ）が小さな湾曲部分を有する形状に設計される場合が多い。したがって、バスバー１は、曲げ加工性にも優れる必要がある。
【０００４】
さらに、バスバー１は、ボンディングワイヤ等の部材との接合が必要となる場合があり、当該場合は、バスバー１とボンディングワイヤの端部とを加圧しながら超音波を印加する超音波溶接といった方法が採用されている。ここで、バスバー１とボンディングワイヤとを強固に溶接するには、加圧する圧力および印加する超音波のパワーを大きくすればよいが、これらを大きくすると、バスバー１やボンディングワイヤが変形するといった不具合が生じてしまう。つまり、超音波溶接の溶接条件を制御するだけでは、溶接性の向上には限界がある。したがって、バスバー１自体を、溶接性の優れたものとする必要がある。
加えて、バスバー１は、電気を通さなければならないため、当然、導電性に優れる必要もある。
【０００５】
これまで、上記のような条件を満たすバスバー等の電気接続部品に関し、銅を主体とした素材について検討されてきた。
しかしながら、近年、自動車の燃費を低減するために、自動車の軽量化、そして、自動車に搭載される電気機器の軽量化が求められている。
上記の事情を勘案し、銅よりも軽量であるアルミニウム合金からなる電気接続部品が提案されている。
【０００６】
例えば、特許文献１には、成分組成を特定するとともに、導電率および調質の条件を特定した電気接続部品用のアルミニウム合金が開示されている。そして、特許文献１には、当該アルミニウム合金は、導電性に優れるとともに、耐クリープ性にも優れると記載されている。
【０００７】
また、特許文献２には、電気接続部品用ではなく放熱部品用のアルミニウム合金板に関する技術ではあるが、成分組成が特定された鋳塊に、所定条件の均質化熱処理、熱間圧延、冷間圧延、最終焼鈍を施すアルミニウム合金板の製造方法が開示されている。そして、特許文献２には、当該製造方法で製造されたアルミニウム合金板は、プリント基板に要求される曲げ加工性を有すると記載されている。
【０００８】
さらに、特許文献３、４には、電気接続部品用ではなく自動車パネル用のアルミニウム合金板に関する技術ではあるが、Ａｌ−Ｍｇ−Ｓｉ系合金（ＪＩＳ６０００系のＡｌ合金）の曲げ加工性を向上させるために、集合組織を制御してＣｕｂｅ方位分布密度を所定値とする技術（特許文献３）や、全ての結晶粒間の粒界長さの合計に対し、方位差が２０°以下となる結晶粒間の粒界長さを特定する技術（特許文献４）が開示されている。
【先行技術文献】
【特許文献】
【０００９】
【特許文献１】特許第３５５７１１６号公報
【特許文献２】特開２００９−２４２８１３号公報
【特許文献３】特開２００５−２９８９２２号公報
【特許文献４】特許第３７４９６８７号公報
【発明の概要】
【発明が解決しようとする課題】
【００１０】
しかしながら、特許文献１に開示された技術は、耐クリープ性の向上に着目した技術ではあるものの、曲げ加工性について全く考慮していない技術であることから（特許文献１の段落００１０等参照）、当然、電気接続部品に要求される曲げ加工性を満足できなかった。したがって、特許文献１に開示された技術を電気接続部品に適用した場合、成形加工時に表面に曲げ割れが発生してしまう可能性がある。
【００１１】
また、特許文献２に開示された技術は、曲げ加工性の向上に着目した技術ではあるものの、耐クリープ性について全く考慮していない技術であることから（特許文献２の段落０００１等参照）、当然、電気接続部品に要求される耐クリープ性を満足できなかった。したがって、特許文献２に開示された技術を電気接続部品に適用した場合、通電時の発熱によりバスバー１（電気接続部品１）の連結部１ａ（図１参照）が変形することで、連結部１ａが部品から外れてしまう可能性がある。
【００１２】
なお、特許文献３、４に開示された技術は、特許文献２と同様、曲げ加工性については考慮しているが、耐クリープ性について全く考慮していない技術であるとともに、電気接続部品用ではなく自動車パネル用の技術である。したがって、特許文献３、４に開示された技術は、電気接続部品に要求される耐クリープ性を満足できるものではない。
【００１３】
そして、特許文献１〜４の記載からわかるように、アルミニウム合金板について、電気接続部品に要求される耐クリープ性と曲げ加工性とを両立させた技術は存在しない。
なお、この実情は、技術常識（金属から構成される板材の耐クリープ性を向上させるには強度を向上させる必要があるが、強度を向上させると板材の曲げ加工性が低下してしまう、つまり、耐クリープ性と曲げ加工性とはトレードオフの関係にある）に合致するものであり、当然のことであると考えられてきた。
【００１４】
さらに、特許文献１〜４に開示された技術は、電気接続部品とボンディングワイヤ等の部材との溶接性について全く考慮していない技術であることから、これらの技術を電気接続部品に適用したとしても、優れた溶接性を得られない可能性がある。
【００１５】
そこで、本発明は、導電性を保持しつつ、耐クリープ性および曲げ加工性に優れるとともに、さらに溶接性にも優れる電気接続部品用アルミニウム合金板およびその製造方法を提供することを課題とする。
【課題を解決するための手段】
【００１６】
前記課題を解決するため、本発明の発明者らは、電気接続部品用アルミニウム合金板の板表面における圧延方向の平均結晶粒径や、成分組成等が、耐クリープ性、曲げ加工性、導電性に大きな影響を与えることを見出すとともに、電気接続部品用アルミニウム合金板の板表面の十点平均粗さ（Ｒzjis）が、溶接性を左右することを見出し、本発明を創出した。
【００１７】
すなわち、本発明に係る電気接続部品用アルミニウム合金板は、Ｓｉ：０．３〜１．５質量％、Ｍｇ：０．３〜１．０質量％を含有し、残部がＡｌおよび不可避的不純物からなるアルミニウム合金で構成され、板表面における圧延方向の平均結晶粒径が１５０μｍ以下、十点平均粗さが４．０μｍ以下であり、導電率が４５％以上、残留応力比が６５％以上であることを特徴とする。
【００１８】
この電気接続部品用アルミニウム合金板によれば、ＳｉおよびＭｇの含有量を所定範囲に特定していることから、耐クリープ性を向上させることができるとともに、曲げ加工性や、電気接続部品に要求される導電率も確保することができる。また、板表面における圧延方向の平均結晶粒径を所定値以下に特定していることから、曲げ加工性を向上させることができる。
さらに、この電気接続部品用アルミニウム合金板によれば、十点平均粗さ(Ｒzjis）を所定値以下に特定していることから、ボンディングワイヤ等の部材と接する表面が十分に滑らかとなるため、優れた溶接性を確保することができる。
【００１９】
また、本発明に係る電気接続部品用アルミニウム合金板は、結晶方位分布関数解析による板表面のＣｕｂｅ方位分布密度がランダム方位に対して２０以上であることが好ましい。
【００２０】
この電気接続部品用アルミニウム合金板によれば、板表面のＣｕｂｅ方位分布密度を所定値以上に特定していることから、より確実に、耐クリープ性を向上させるとともに、曲げ加工性を向上させることができる。
【００２１】
また、本発明に係る電気接続部品用アルミニウム合金板は、Ｃｕ：０．１０質量％以下、Ｆｅ：０．５０質量％以下、Ｔｉ：０．１０質量％以下のうち少なくとも１種を含有してもよい。
【００２２】
この電気接続部品用アルミニウム合金板によれば、Ｃｕ、Ｆｅ、Ｔｉの含有量を所定値以下に規制していることから、曲げ加工性の向上という効果を確保しつつ、耐クリープ性の向上という効果をさらに確実なものとすることができる。
【００２３】
本発明に係る電気接続部品用アルミニウム合金板の製造方法は、前記した電気接続部品用アルミニウム合金板の製造方法であって、Ｓｉ：０．３〜１．５質量％、Ｍｇ：０．３〜１．０質量％を含有し、残部がＡｌおよび不可避的不純物からなるアルミニウム合金を溶解、鋳造して鋳塊を製造する鋳造工程と、前記鋳塊に５００〜５７０℃、１〜２４時間の均質化熱処理を施す均質化熱処理工程と、前記均質化熱処理を施した鋳塊に圧延開始温度を３５０〜４５０℃とした複数のパスからなる圧延を施す熱間圧延工程と、５００〜５７０℃、１００秒以下保持する溶体化熱処理を施す溶体化熱処理工程と、を順に行う電気接続部品用アルミニウム合金板の製造方法であって、前記熱間圧延工程と前記溶体化熱処理工程との間、および、前記溶体化熱処理工程の後の少なくとも一方において冷間圧延を施す冷間圧延工程を含み、前記冷間圧延の総冷間加工率が３５％以下であることを特徴とする。
また、本発明に係る電気接続部品用アルミニウム合金板の製造方法は、前記冷間圧延の総冷間加工率が２０％以下であることが好ましい。
【００２４】
この電気接続部品用アルミニウム合金板の製造方法によれば、使用するアルミニウム合金の成分組成を特定し、均質化熱処理、熱間圧延および溶体化熱処理の条件を特定するとともに、所定の総冷間加工率で冷間圧延を施すことにより、当該製造方法により製造される電気接続部品用アルミニウム合金板の板表面のＣｕｂｅ方位分布密度を所定値以上、平均結晶粒径および十点平均粗さ（Ｒzjis）を所定値以下とすることができる。
【００２５】
また、本発明に係る電気接続部品用アルミニウム合金板の製造方法は、前記各工程のうち最後の工程の後に、人工時効処理を施す人工時効処理工程を含んでもよい。
また、本発明に係る電気接続部品用アルミニウム合金板の製造方法は、前記アルミニウム合金が、Ｃｕ：０．１０質量％以下、Ｆｅ：０．５０質量％以下、Ｔｉ：０．１０質量％以下のうち少なくとも１種を含有してもよい。
【００２６】
この電気接続部品用アルミニウム合金板の製造方法によれば、使用するアルミニウム合金のＣｕ、Ｆｅ、Ｔｉの含有量を所定値以下に規制することにより、当該製造方法により製造される電気接続部品用アルミニウム合金板の曲げ加工性の向上という効果を確保しつつ、耐クリープ性の向上という効果をさらに確実なものとすることができる。
【発明の効果】
【００２７】
本発明に係る電気接続部品用アルミニウム合金板は、ＳｉおよびＭｇの含有量を所定範囲に特定するとともに、板表面の平均結晶粒径および十点平均粗さ（Ｒzjis）を所定値以下に特定していることから、導電性を保持しつつ、耐クリープ性および曲げ加工性に優れるとともに、溶接性にも優れるので、電気接続部品として好適に使用することができる。
【００２８】
また、本発明に係る電気接続部品用アルミニウム合金板の製造方法によれば、使用するアルミニウム合金の組成を特定し、均質化熱処理、熱間圧延および溶体化熱処理の条件を特定するとともに、所定の総冷間加工率で冷間圧延を施すことにより、導電性を保持しつつ、耐クリープ性および曲げ加工性に優れるとともに、溶接性にも優れる電気接続部品用アルミニウム合金板を製造することができる。
【図面の簡単な説明】
【００２９】
【図１】本発明に係る電気接続部品の斜視図である。
【図２】（ａ）〜（ｃ）は、本発明に係る電気接続部品用アルミニウム合金板の製造方法のフローチャートである。
【図３】本発明の実施例における曲げ試験の方法を説明する模式図である。
【発明を実施するための形態】
【００３０】
以下、本発明に係る電気接続部品用アルミニウム合金板およびその製造方法を実施するための形態について、詳細に説明する。
【００３１】
［電気接続部品用アルミニウム合金板］
本発明に係る電気接続部品用アルミニウム合金板（以下、適宜、「アルミニウム合金板」という）は、所定量のＳｉおよびＭｇを含有し、残部がＡｌおよび不可避的不純物からなるアルミニウム合金で構成され、板表面の平均結晶粒径および十点平均粗さ（Ｒzjis）が所定値以下であることを特徴とする。
また、本発明に係る電気接続部品用アルミニウム合金板は、板表面のＣｕｂｅ方位分布密度がランダム方位に対して所定値以上であることが好ましく、Ｃｕ、Ｆｅ、Ｔｉの含有量が所定値以下であることが好ましい。
【００３２】
以下、本発明に係る電気接続部品用アルミニウム合金板の各合金成分、平均結晶粒径、十点平均粗さ（Ｒzjis）、および板表面のＣｕｂｅ方位分布密度について数値限定した理由を説明する。
【００３３】
（Ｓｉ：０．３〜１．５質量％）
Ｓｉは、Ｍｇとともに溶体化熱処理後の人工時効処理時に時効析出物を形成する。Ｓｉが高温環境下での転位の移動を阻害することで、耐クリープ性を向上させるため、Ｓｉは、本発明に係る電気接続部品用アルミニウム合金板に必須の元素である。
Ｓｉの含有量が０．３質量％未満では、所望の耐クリープ性を得られない。一方、Ｓｉの含有量が１．５質量％を超えると、粗大な晶出物、析出物が形成されて、特に曲げ加工性が劣化したり、導電性が低下したりしてしまう。
したがって、Ｓｉの含有量は０．３〜１．５質量％である。
なお、曲げ加工性と耐クリープ性の向上および導電性の確保という効果をより確実なものとするため、Ｓｉの含有量は０．４〜１．５質量％であることが好ましく、０．５〜１．３質量％であることがさらに好ましい。
【００３４】
（Ｍｇ：０．３〜１．０質量％）
Ｍｇは、Ｓｉとともに溶体化熱処理後の人工時効処理時に時効析出物を形成する。Ｍｇが高温環境下での転位の移動を阻害することで、耐クリープ性を向上させるため、Ｍｇは、本発明に係る電気接続部品用アルミニウム合金板に必須の元素である。
Ｍｇの含有量が０．３質量％未満では、所望の耐クリープ性を得られない。一方、Ｍｇの含有量が１．０質量％を超えると、粗大な晶出物、析出物が形成されて、特に曲げ加工性を劣化させる。
したがって、Ｍｇの含有量は０．３〜１．０質量％である。
なお、曲げ加工性と耐クリープ性の向上という効果をより確実なものとするため、Ｍｇの含有量は０．５〜０．８質量％であることが好ましい。
【００３５】
（不可避的不純物）
不可避的不純物として、Ｃｕ、Ｆｅ、Ｔｉ等が本発明の効果を妨げない範囲で含有されていてもよい。詳細には、Ｃｕ：０．１０質量％以下、Ｆｅ：０．５０質量％以下、Ｔｉ：０．１０質量％以下のうち少なくとも１種を含有してもよい。
理由としては、Ｃｕの含有量が０．１０質量％を超えると曲げ加工性が低下してしまうからである。また、Ｆｅの含有量が０．５０質量％を超えると、曲げ加工性または耐蝕性が低下してしまうからである。また、Ｔｉの含有量が０．１０質量％を超えると、導電性が低下してしまうからである。
なお、Ｃｕ、Ｆｅ、Ｔｉについては、前記した所定の含有量を超えなければ、不可避的不純物として含有される場合だけではなく、積極的に添加される場合であっても、本発明の効果を妨げない。
【００３６】
そして、Ｃｕ、Ｆｅ、Ｔｉは、スクラップや再生地金（例えば、ブレージングシート等のクラッド材用のアルミニウム合金材の屑等）にある程度含有していることから、製造（溶解）時にスクラップや再生地金を、アルミニウム合金板におけるＣｕ、Ｆｅ、Ｔｉの含有量が前記範囲以下（または未満）となる程度で配合することができ、原料コストを低減することができる。
また、不可避的不純物として、本発明の効果を妨げない程度に、Ｃｕ、Ｆｅ、Ｔｉ以外の元素（例えば、Ｃｒ、Ｚｎ、Ｚｒ、Ｖ、Ｎｉ、Ｓｎ、Ｉｎ、Ｍｎ、Ｇａなど）がそれぞれ０．０５質量％以下程度の範囲で含まれていてもよい。
【００３７】
（圧延方向の平均結晶粒径：１５０μｍ以下）
本発明に係る電気接続部品用アルミニウム合金板は、板表面における圧延方向の平均結晶粒径が、１５０μｍ以下とする。
圧延方向の平均結晶粒径が１５０μｍ以下であると、曲げ加工性を向上させ、曲げ加工時における表面の品質を向上させることができる。一方、圧延方向の平均結晶粒径が１５０μｍを超えると曲げ加工時における表面に肌荒れや亀裂が発生する可能性が高くなる。
なお、圧延方向の平均結晶粒径については、曲げ加工性の向上という効果をより確実なものとするため、好ましくは１００μｍ以下、さらに好ましくは５０μｍ以下である。また、圧延方向の平均結晶粒径については、過度に小さくしようとすると、製造条件が厳しくなり生産性の低下を招くため、１０μｍ以上が好ましい。
【００３８】
圧延方向の平均結晶粒径は、次の方法により測定することができる。
アルミニウム合金板の表面を０．０５〜０．１ｍｍ機械研磨、電解エッチングし、水洗・乾燥した後に、光学顕微鏡にて１００倍で写真撮影する。そして、この顕微鏡写真から圧延方向に切片法を用いて平均結晶粒径の値を算出する。なお、切片法を用いた測定では、１測定ライン長さを０．９５ｍｍとし、１視野当たり各３本で合計５視野を観察することにより、全測定ライン長さを０．９５×１５ｍｍとする。
【００３９】
なお、圧延方向の平均結晶粒径は、アルミニウム合金板の製造工程における熱間圧延開始温度、圧延終了温度等を制御することによって達成される。
【００４０】
（十点平均粗さ：４．０μｍ以下）
本発明に係る電気接続部品用アルミニウム合金板は、十点平均粗さ（Ｒzjis）が、４．０μｍ以下とする。なお、十点平均粗さとは、ＪＩＳＢ０６０１：２００１に規定されている粗さパラメータであり、基準長さにおける最も高い山頂から５番目までの山頂の標高（Ｙｐ）の絶対値の平均値と、最も低い谷底から５番目までの谷底の標高（Ｙｖ）の絶対値の平均値との和を求めた値である。
【００４１】
十点平均粗さ（Ｒzjis）が４．０μｍ以下であると、超音波溶接といった溶接方法によりバスバー等の電気接続部品とボンディングワイヤ等の部材とを溶接する際、表面が十分に滑らかであることにより、溶接後の接合界面においてボイドの発生が抑制され、接合強度が低下しないことから、優れた溶接性を確保することができる。一方、十点平均粗さ（Ｒzjis）が４．０μｍを超えると、バスバー等の電気接続部品とボンディングワイヤ等の部材とを溶接する際、接合界面においてボイドが発生し、接合強度の低下を招き、溶接性を低下させてしまう。
なお、十点平均粗さ（Ｒzjis）については、溶接性の向上という効果をより確実なものとするため、好ましくは３．０μｍ以下である。また、十点平均粗さ（Ｒzjis）については、小さければ小さいほど好ましい。
【００４２】
十点平均粗さ（Ｒzjis）は、ＪＩＳＢ０６０１：２００１の規定に準じて、市販の測定器を用いて測定することができる。
なお、十点平均粗さは、冷間圧延工程の冷間圧延ロール表面の十点平均粗さと総冷間加工率を制御することによって達成される。
【００４３】
（Ｃｕｂｅ方位分布密度：２０以上）
本発明に係る電気接続部品用アルミニウム合金板の板表面におけるＣｕｂｅ方位分布密度はランダム方位に対して２０以上とするのが好ましい。
板表面におけるＣｕｂｅ方位分布密度が２０以上であることにより、電気接続部品に要求される耐クリープ性と曲げ加工性とを確実に両立させることができる。一方、板表面におけるＣｕｂｅ方位分布密度が２０未満であると、曲げ加工性が若干低下してしまう。
なお、耐クリープ性および曲げ加工性の向上という効果をより確実なものとするため、Ｃｕｂｅ方位分布密度は、好ましくは３０以上である。
【００４４】
なお、一般的な製造方法によれば、Ｃｕｂｅ方位分布密度は２０未満となるが、これは板表面の結晶方位が比較的ランダムであることを示す。
一方、本発明が規定するように、Ｃｕｂｅ方位分布密度を２０以上とすると、つまり、Ｃｕｂｅ方位が一定量以上集積すると、隣り合う結晶粒との方位差の小さい小角粒界の割合が大きくなり、変形時の粒界段差を小さく、あるいは生じなくさせる。
また、Ｃｕｂｅ方位においては、他の方位と比較して均一なすべり変形が可能になることからせん断帯の形成が抑制される。
この結果、曲げ加工の際に割れの起点あるいは伝播経路となる粒界段差や結晶粒内でのせん断帯形成が抑制されるため、Ｃｕｂｅ方位分布密度を２０以上とすることにより、曲げ加工性を改善（向上）できる。
なお、過度にＣｕｂｅ方位分布密度を高めようとすると、製造条件が厳しくなり生産性の低下を招くため、Ｃｕｂｅ方位分布密度は１００以下であるのが好ましい。
【００４５】
また、Ｃｕｂｅ方位分布密度を２０以上とすることで、同一レベルの耐力で比較した場合にも、電気接続部品に要求される耐クリープ性を良好にすることができる。この理由については必ずしも明確とはなっていないが、Ｃｕｂｅ方位はテイラー因子が小さく、転位の運動量が少ないことが知られており（崔祺ほか：軽金属,４９（１９９９）, Ｐ．５８３）、高温保持中の回復が抑制されることによるものと推定される。
【００４６】
本発明では、Ｃｕｂｅ方位分布密度を規定するに際し、結晶方位分布関数解析（以下、適宜、「ＯＤＦ解析」という）によるＣｕｂｅ方位分布密度で規定する。
【００４７】
ＯＤＦ解析によるＣｕｂｅ方位分布密度は、Ｃｕｂｅ方位をランダム方位（標準サンプルの無配向性のＡｌ粉末試料）からの比（無次元）で表すため、広い範囲を定量的に表現できる。これに対し、積分強度による測定では、面内（１００面）の回転方位を分離できないため、純粋なＣｕｂｅ方位だけを抽出できない。
【００４８】
このアルミニウム合金板の板表面におけるＯＤＦ解析によるＣｕｂｅ方位分布密度の測定は、例えば、株式会社リガク製のＸ線回折装置［型式「リガクＲＡＤ−ｒＸ」（Ｒｕ−２００Ｂ）］を用い、板表面を計測することで行なう。上記Ｘ線回折装置は不完全極点図によるＯＤＦ解析が可能である。即ち、ｓｃｈｌｕｚの反射法により、｛１００｝面、｛１１１｝面の不完全極点図を作成し、Ｂｕｎｇｅの反復級数展開法（ｐｏｓｉｔｉｖｉｔｙ法）を適用してＯＤＦ解析を実施し、Ｃｕｂｅ方位分布密度を求めることができる。
【００４９】
なお、アルミニウム合金板に曲げ加工を施す際における曲げ方向とＣｕｂｅ方位（配向方向）との関係について、板のＣｕｂｅ方位が板の曲げ方向と平行になるように（板の曲げ加工方向を素材板の圧延方向と平行あるいは直角にして）曲げ加工した場合には、変形中のＣｕｂｅ方位が安定となり、良好な曲げ加工性が得られる。板のＣｕｂｅ方位は９０度回転しても同一の構造であるため、０度、９０度の区別が無い。このため、板の曲げ加工方向を素材板の圧延方向と平行あるいは直角としても、Ｃｕｂｅ方位は同じ構造となり、良好な曲げ加工性が得られる。
ただし、板の圧延方向が板の曲げ方向と４５度の方向になるなど、上記二つの方向以外の板の曲げ方向と板のＣｕｂｅ方位（配行方向）との関係では、Ｃｕｂｅ方位は変形中に回転し、結晶方位がランダム化して、曲げ加工性が劣る可能性があるため、曲げ加工を施す際における板の曲げ方向は、上記二つの方向とすることが好ましい。
【００５０】
なお、板表面におけるＣｕｂｅ方位分布密度の調整は、アルミニウム合金板におけるＳｉの含有量、Ｍｇの含有量、アルミニウム合金板の製造工程における熱間圧延条件、および冷間圧延の総冷間加工率の規制によって達成される。
【００５１】
（導電率：４５．０％ＩＡＣＳ以上）
本発明に係る電気接続部品用アルミニウム合金板の導電率は、４５．０％ＩＡＣＳ以上であるのが好ましい。
導電率が４５．０％ＩＡＣＳ以上であると、電気接続部品としての導電性能を確保することができる。一方、電気抵抗が高い、すなわち導電率が４５．０％ＩＡＣＳ未満であると、所望の電流を流すために電気接続部品の断面積を増加させる必要が生じ、部品重量の増加に繋がってしまう。
なお、導電率については、高ければ高いほどよく、好ましくは４７．０％ＩＡＣＳ以上、さらに好ましくは５０．０％ＩＡＣＳ以上である。
【００５２】
なお、導電率の調整は、アルミニウム合金板におけるＳｉの含有量、Ｍｇの含有量、アルミニウム合金板の製造工程における均質化熱処理条件、溶体化熱処理条件、人工時効処理条件を制御することによって達成される。
なお、導電率を高くしすぎると、すなわち過度な固溶量減少および析出物粗大化が生じることにより耐クリープ性が低下する傾向にあるため、導電率は６０％ＩＡＣＳ以下であるのが好ましい。
【００５３】
（耐力：１３０ＭＰａ以上）
本発明に係る電気接続部品用アルミニウム合金板の耐力（０．２％耐力）は、１３０ＭＰａ以上であることが好ましい。
耐力が１３０ＭＰａ以上であると、電気接続部品に要求される耐クリープ性を確保することができる。一方、耐力が１３０ＭＰａ未満であると、耐クリープ性が低下してしまう。
なお、耐クリープ性の確保という効果をより確実なものとするため、耐力は、好ましくは１７５ＭＰａ以上、さらに好ましくは１８０ＭＰａ以上である。
【００５４】
なお、耐力の調整は、アルミニウム合金板におけるＳｉの含有量、Ｍｇの含有量、アルミニウム合金板の製造工程における均質化熱処理条件、溶体化処理条件および人工時効処理条件によって達成される。
【００５５】
（電気接続部品）
電気接続部品とは、複数の部材を電気的に接続する部品である。具体的には、電気接続部品とは、電気を動力源とした各種電動輸送機器等に搭載されている、電池群、インバータ、モータ等の各種の電気機器間または電気機器内部の部品間を電気的に接続するバスバーである。また、電気接続部品とは、ボンディングワイヤ等の部材を表面に接合することが要求される部品でもある。
そして、電気接続部品は、形状について特に限定されないが、所定の厚さを有するとともに、板状・角材状を呈する部品である。例えば、電気接続部品は、図１に示すような形状を呈する部品である。
【００５６】
ここで、アルミニウムは銅よりも導電率が低いことから、導電性能を確保するために、アルミニウム合金製の電気接続部品は、銅製の電気接続部品と比較して断面積を大きくしなければならない。部品の設置面積を考慮した場合には部品の幅寸法の増加は困難な場合が多く、板厚が増加することとなる。一般的に板厚が増加した場合には、曲げ表面での変形量が大きくなることから、アルミニウム合金から構成される電気接続部品には、曲げ加工時における曲げ割れの発生という問題が生じる、つまり、曲げ加工性を向上させなければならないという課題が明確に現れることとなる。
言い換えると、本発明に係る電気接続部品用アルミニウム合金板は、厚さが１．５ｍｍ以上、特に、１．８〜５．０ｍｍの電気接続部品に適用するのが好ましく、顕著な効果（耐クリープ性および曲げ加工性の両立という効果）を発揮することとなる。
【００５７】
［人工時効処理が施される前の状態の電気接続部品用アルミニウム合金板］
ここまで、人工時効処理が施された後の状態のアルミニウム合金板（以下、適宜、「人工時効処理後のアルミニウム合金板」という）を説明したが、人工時効処理の前後において、各合金成分は勿論のこと、前記した平均結晶粒径、十点平均粗さ、Ｃｕｂｅ方位の値についてもほとんど変化しない。
よって、人工時効処理が施される前の状態のアルミニウム合金板（以下、適宜、「人工時効処理前のアルミニウム合金板」という）であっても、前記した要件をみたせば、人工時効処理後のアルミニウム合金板として示した効果と同様の効果を奏することができる。
なお、人工時効処理前のアルミニウム合金板は、人工時効処理後のアルミニウム合金板よりも成形し易いことから、人工時効処理前のアルミニウム合金板を購入したユーザーが、所望の成形処理を施した後で後記する人工時効処理を施す、という使用態様が考えられる。
【００５８】
次に、本発明に係る電気接続部品用アルミニウム合金板の製造方法について図２を参照しながら説明する。
［電気接続部品用アルミニウム合金板の製造方法］
本発明に係る電気接続部品用アルミニウム合金板の製造方法は、鋳造工程Ｓ１と、均質化熱処理工程Ｓ２と、熱間圧延工程Ｓ３と、溶体化熱処理工程Ｓ４と、を含むとともに、冷間圧延工程ＳＲ（ＳＲ１、ＳＲ２）を、熱間圧延工程Ｓ３と溶体化熱処理工程Ｓ４との間、および、溶体化熱処理工程Ｓ４の後の少なくとも一方に含むことを特徴とする。また、本発明に係る電気接続部品用アルミニウム合金板の製造方法は、さらに人工時効処理工程Ｓ５を含むことが好ましい。
以下、前記各工程を中心に説明する。
【００５９】
（鋳造工程）
鋳造工程Ｓ１では、前記の成分組成であるアルミニウム合金を溶解し、ＤＣ鍛造法等の公知の鋳造法により鋳造し、アルミニウム合金の固相線温度未満まで冷却して厚さ４００〜６００ｍｍ程度の鋳塊とし、必要に応じて面削を行う。
【００６０】
（均質化熱処理工程）
均質化熱処理工程Ｓ２では、鋳造工程Ｓ１で鋳造した鋳塊を圧延する前に、所定温度で均質化熱処理（均熱処理）を施す。鋳塊に均質化熱処理を施すことによって、内部応力が除去され、鋳造時に偏析した溶質元素が均質化され、また、鋳造冷却時やそれ以降に析出した金属間化合物が成長する。
均質化熱処理工程Ｓ２における熱処理温度（鋳塊温度）は５００〜５７０℃である。熱処理温度が５００℃未満では、鋳造時に晶出したＳｉあるいはＭｇが未固溶のまま残存し、溶体化熱処理および人工時効処理後に適度な析出物分布を得ることができず、耐力および耐クリープ性が低下する。一方、５７０℃を超えると、鋳塊の表面で局部的な溶融（バーニング）が生じてしまう。さらに好ましくは、５６０℃以下である。
均質化熱処理工程Ｓ２における熱処理時間（保持時間）は、均質化を完了させるためには１時間以上であればよく、製造効率の点から２４時間以下であればよい。
【００６１】
（熱間圧延工程）
熱間圧延工程Ｓ３では、均質化された鋳塊を熱間圧延する。このときの圧延開始温度を３５０〜４５０℃とする。そして、複数のパスからなる熱間圧延を施すことで、所望の板厚の熱間圧延板（ホットコイル）とする。
【００６２】
（均質化熱処理後の冷却の態様）
ここで、均質化熱処理後に、熱間圧延を開始する３５０〜４５０℃の温度範囲まで冷却する際の態様は、この温度範囲まで直接冷却し、この温度範囲で熱間圧延を開始してもよい（以下、２段均熱とも言う）。また、３５０℃以下の温度範囲まで冷却し、その後更に、熱間圧延を開始する３５０〜４５０℃の温度範囲まで再加熱して、この温度範囲で熱間圧延を開始してもよい（以下、２回均熱とも言う）。
【００６３】
熱間圧延開始温度が４５０℃を超えた場合、曲げ加工時の肌荒れの原因となる。また、熱間圧延開始温度が３５０℃未満では、熱間圧延自体が困難となる。
【００６４】
後記するように、本発明では熱間圧延後（または溶体化熱処理後）に冷間圧延を低い加工率（総冷間加工率）で施すことを特徴とするため、熱間圧延板の組織制御が非常に重要である。特に、熱間圧延中に生じた再結晶粒は粗大となりやすく、この組織が溶体化熱処理後にも維持されるため、曲げ加工時の肌荒れの原因となることを見出した。熱間圧延開始温度を４５０℃以下とすることで、熱間圧延中の再結晶を抑制でき、その後の溶体化熱処理後の結晶粒径を所定値以下とすることができる。加えて、均質化熱処理後、熱間圧延開始温度までの冷却中に、鋳塊内にはＭｇ２Ｓｉ化合物が形成され、このＭｇ２Ｓｉ化合物が熱間圧延時および溶体化熱処理時の再結晶粒の核生成サイトとして働くため、結晶粒径を微細化することができる。
【００６５】
均質化熱処理後、熱間圧延開始温度範囲までの冷却速度は特に規定しないが、望ましくは２０〜２００℃／ｈの範囲である。冷却速度が２０℃／ｈ未満となると、Ｍｇ２Ｓｉ化合物が粗大となるため、所望の強度を得るためにこれを再固溶させようとすると、溶体化熱処理が長時間必要となり、生産性が低下する。
一方、冷却速度が２００℃／ｈを超えると、鋳塊内での温度分布が不均一となり、熱収縮による変形やソリなどの異常が生じる新たな問題が発生する可能性もある。
【００６６】
また、冷却速度が速すぎると、均質化熱処理後、熱間圧延開始温度範囲まで冷却する間に形成されるＭｇ２Ｓｉ化合物の平均サイズが小さくなりすぎ、再結晶粒の核生成サイトとしての必要な、直径が２μｍ以上の比較的粗大なＭｇ２Ｓｉ化合物を、適当な数だけ分布させることができなくなるおそれがある。
【００６７】
(均質化熱処理後の冷却手段)
鋳塊を冷却する方法としては、例えば均熱炉内または炉外での強制ファン空冷、接触冷却、ミストやスプレーによる冷却がある。
【００６８】
熱間圧延終了温度は特に規定しない。ただし、熱間圧延終了温度を特に３００℃以上に高温化することで、その後の溶体化処理後の表面におけるＣｕｂｅ方位分布密度を高めることができる。
【００６９】
（溶体化熱処理工程）
溶体化熱処理工程Ｓ４では、熱間圧延工程Ｓ３で製造した圧延板、または、後記する冷間圧延工程ＳＲ１で製造した圧延板を溶体化熱処理する。ここで、溶体化熱処理工程Ｓ４における熱処理温度（鋳塊温度）は５００〜５７０℃である。熱処理温度が５００℃未満では、未固溶のＳｉあるいはＭｇが残存するため、溶体化熱処理および人工時効処理後に適度な析出物分布を得ることができず、所望の耐力および耐クリープ性を得ることができない。一方、５７０℃を超えると、板表面で局部的な溶融（バーニング）が生じてしまう。さらに好ましくは、５２０〜５５０℃である。
溶体化熱処理工程Ｓ４における前記熱処理温度での保持時間については、１００秒以内（０秒でもよい）である。１００秒を超えると、その効果が飽和するとともに生産性が低下してしまうからである。
【００７０】
溶体化熱処理工程Ｓ４において、２００℃から前記熱処理温度までの昇温速度は５℃／ｓ以上であることが好ましく、前記熱処理温度から２００℃までの降温速度は１０℃／ｓ以上であることが好ましい。
昇温速度を前記速度以上とすることにより、Ｃｕｂｅ方位が適切に発達するのをより確実なものとすることができる。また降温速度を前記速度以上とすることにより、所望の強度を確実に得ることができる。
【００７１】
（冷間圧延工程）
冷間圧延工程ＳＲは、図２（ａ）に示すように、熱間圧延工程Ｓ３→冷間圧延工程ＳＲ１→溶体化熱処理工程Ｓ４→冷間圧延工程ＳＲ２→という順序で２回行ってもよいし、図２（ｂ）に示すように、熱間圧延工程Ｓ３→冷間圧延工程ＳＲ１→溶体化熱処理工程Ｓ４→という順序で１回行ってもよいし、図２（ｃ）に示すように、熱間圧延工程Ｓ３→溶体化熱処理工程Ｓ４→冷間圧延工程ＳＲ２→という順序で１回行ってもよい。
そして、冷間圧延工程ＳＲ（ＳＲ１、ＳＲ２）では、熱間圧延工程Ｓ３後、または、溶体化熱処理工程Ｓ４後の圧延板に再結晶温度以下（例えば、常温）で圧延を施す。
【００７２】
冷間圧延工程ＳＲにおける総冷間加工率は、３５％以下である。総冷間加工率が３５％を超えると、曲げ加工性の低下を招いてしまう。
特に、総冷間加工率が２０％以下になると、製造されるアルミニウム合金板のＣｕｂe方位分布密度がランダム方位に対して２０以上となり、電気接続部品に要求される耐クリープ性と曲げ加工性とを確実に両立させることができる。
よって、冷間圧延工程ＳＲにおける総冷間加工率は、好ましくは２０％以下である。
なお、アルミニウム合金板の表面の十点平均粗さを所望の値まで小さくできれば、総冷間加工率は０％であってもよいが、十点平均粗さを確実なものとするため、好ましくは１％以上であり、より好ましくは５％以上である。
【００７３】
なお、冷間圧延工程ＳＲで使用する冷間圧延ロールの表面は、アルミニウム合金板の十点平均粗さを左右する一因となる。詳細には、アルミニウム合金板の十点平均粗さを小さくするため、冷間圧延ロールの表面の十点平均粗さは、小さければ小さいほど好ましい。
【００７４】
ここで、総冷間加工率とは、冷間圧延工程ＳＲ（ＳＲ１、ＳＲ２）における合計の圧下率であり、「総冷間加工率（％）＝（熱間圧延工程Ｓ３後の板厚−人工時効処理工程Ｓ５後の板厚）／熱間圧延工程Ｓ３後の板厚×１００」で算出することができる。
なお、前記式において、「人工時効処理工程Ｓ５後の板厚」については「人工時効処理工程Ｓ５前の板厚」を用いてもよい。
【００７５】
（人工時効処理工程）
人工時効処理工程Ｓ５では、溶体化熱処理工程Ｓ４で溶体化熱処理を施した圧延板、または、冷間圧延工程ＳＲ２で冷間圧延を施した圧延板に、所定温度・所定時間で人工時効処理を施す。
人工時効処理工程Ｓ５における熱処理温度については、特に限定されないが１５０〜２５０℃であることが好ましい。１５０℃未満であると所望の耐力、耐クリープ性を得ることができず、２５０℃を超えると析出物が粗大化して耐力、耐クリープ性が低下するからである。また、熱処理時間についても、特に限定されないが１〜３０時間であることが好ましい。１時間未満であると特に量産時を想定した場合にはコイルあるいはシート内での不均一な温度分布を生じ、材料特性が不安定となりやすい。生産性を考慮して３０時間を上限とする。
【００７６】
本発明に係る電気接続部品用アルミニウム合金板の製造方法は、以上説明したとおりであるが、本発明を行うにあたり、前記各工程に悪影響を与えない範囲において、前記各工程の間あるいは前後に、他の工程を含めてもよい。例えば、人工時効処理工程Ｓ５の後に、アルミニウム合金板を所定の大きさに裁断する裁断工程や、図１に示すような所定の形状に加工（曲げ加工、穴抜き加工等）する加工工程を含めてもよい。また、人工時効処理工程Ｓ５の前に、裁断工程、加工工程を含めてもよい。
【００７７】
また、前記各工程において、明示していない条件については、従来公知の条件を用いればよく、前記各工程での処理によって得られる効果を奏する限りにおいて、その条件を適宜変更できることは言うまでもない。
【実施例】
【００７８】
次に、本発明に係る電気接続部品用アルミニウム合金板およびその製造方法について、本発明の要件を満たす実施例と本発明の要件を満たさない比較例とを比較して具体的に説明する。
［供試材の作製］
表１に示す組成のアルミニウム合金（合金１〜１９）を、溶解し、半連続鋳造にて鋳塊を作製し、面削処理をした。この鋳塊に、表２に示す条件で均質化熱処理を行ったのち、圧延率９９％の熱間圧延を施して、熱間圧延板とした。その後、冷間圧延を施し（一部の供試材を除く）、表２に示す条件で溶体化熱処理を行った。そして、溶体化熱処理後、冷間圧延を施し（一部の供試材を除く）、２００℃、４時間保持する人工時効処理を施すことで（供試材２７は施さない）、供試材（厚さ２．０ｍｍ）を作製した。
なお、供試材１〜６および１６〜２０については、均熱を２段均熱で行い、供試材７〜１５、２１、２２、２４〜２６については、均熱を２回均熱で行った。
【００７９】
［評価］
（十点平均粗さ）
十点平均粗さ（Ｒzjis）の測定は、株式会社東京精密製の接触式粗さ測定機（サーフコム４８０Ａ）を用いるとともに、ＪＩＳＢ０６０１：２００１の規定に準じて行った。測定条件は、カットオフ値を０．８ｍｍ、評価長さを８．０ｍｍ、測定速度を０．６ｍｍ／ｓ、接触針先端半径を２μｍＲとして、測定は供試材の表面において圧延方向に対して垂直方向に、異なる３箇所で行い、得られた各粗さ曲線から十点平均粗さ（Ｒzjis）を求め、その平均値を供試材の十点平均粗さ（Ｒzjis）とした。
【００８０】
（平均結晶粒径の測定）
供試材の表面を０．０５〜０．１ｍｍ機械研磨、電解エッチングし、水洗・乾燥した後に、光学顕微鏡にて１００倍で写真撮影した。そして、この顕微鏡写真から圧延方向に切片法を用いて平均結晶粒径の値を算出した。なお、切片法を用いた測定では、１測定ライン長さを０．９５ｍｍとし、１視野当たり各３本で合計５視野を観察することにより、全測定ライン長さを０．９５×１５ｍｍとした。
【００８１】
（Ｃｕｂｅ方位分布密度）
作製した供試材の表面を、株式会社リガク製のＸ線回折装置［型式「リガクＲＡＤ−ｒＸ」（Ｒｕ−２００Ｂ）］を用いて計測することで、ランダム方位に対するＣｕｂｅ方位分布密度を求めた。当該Ｘ線回折装置を用いて不完全極点図によるＯＤＦ解析を行った。詳細には、ｓｃｈｌｕｚの反射法により、｛１００｝面、｛１１１｝面の不完全極点図を作成し、Ｂｕｎｇｅの反復級数展開法（ｐｏｓｉｔｉｖｉｔｙ法）を適用してＯＤＦ解析を実施し、Ｃｕｂｅ方位分布密度を求めた。
【００８２】
（引張試験）
供試材から引張方向が圧延方向と平行になるようにＪＩＳ５号の試験片を切り出した。この試験片を用いて、ＪＩＳＺ２２４１：２０１１に準拠して引張試験を実施し、引張強さ、耐力（０．２％耐力）、および伸びを測定した。
なお、クロスヘッド速度は５ｍｍ／分で、試験片が破断するまで一定の速度で行った。
【００８３】
（導電率）
導電率の測定は、日本フェルスター株式会社製の渦流導電率測定装置［型式「シグマテストＤ２．０６８」］によって測定した。また、導電率の測定は、供試材表面の互いに間隔を１００ｍｍ以上開けた任意の５箇所で行った。そして、本発明における導電率は、測定された各導電率を平均化したものとした。この導電率の値が４５．０％ＩＡＣＳ以上であると、電気接続部品としての導電性能を確保できると評価した。
【００８４】
（曲げ加工性）
供試材から試験片長手方向が圧延方向と一致するようにＪＩＳ３号（ＪＩＳＺ２２０４）の試験片を切り出した。この試験片を、ＪＩＳＺ２２４８：２００６に準拠してＶブロック法により曲げ試験を実施し（図３参照）、曲げ加工性を評価した。なお、曲げ試験は、θ（曲げ角度）：９０°、ｒ（内側曲げ半径）：０ｍｍ、ｔ（供試材板厚）：２ｍｍという条件で実施した。
曲げ試験後の曲げ部（湾曲部、幅：３０ｍｍ）の割れの発生状況を観察し、５枚の試験片のうち、全ての試験片において肌荒れおよび割れとも発生しなかったものを極めて良好（○）、いずれか１枚以上に許容レベルのわずかな肌荒れまたは割れが生じたものを良好（△）、顕著な肌荒れまたは亀裂長さ２ｍｍ以上の割れが１枚以上に発生したもの（×）、または亀裂長さ２ｍｍ以上の割れが５枚すべてに生じたもの（××）を不良と評価した。
【００８５】
（残留応力比）
残留応力比は、日本電子材料工業会標準規格ＥＭＡＳ−３００３に記載の片持ち梁方式により測定した。
詳細には、試験片長手方向が圧延方向に対して直角となるように幅１０ｍｍ、長さ２５０ｍｍの短冊状の試験片（供試材板厚：２ｍｍ）を切り出した。その試験片の一端を剛体試験台に固定した。試験片に、スパン１５０ｍｍ、初期変形量（δ０＝１０ｍｍ）を付与し、その状態のまま１２０℃で１００時間保持した後、応力を除去して試験片の変形量（ε）を測定した。残留応力比は、「残留応力比＝（δ０−ε）÷δ０×１００」で求めた。この残留応力比の値が６５％以上のものを、高温時の持続的な応力により変形する現象（クリープ）に対して耐える性能を有する、つまり、電気接続部品に要求される耐クリープ性を有すると評価した。
【００８６】
（溶接性）
供試材表面の十点平均粗さ（Ｒzjis）が大きな値を示すと、超音波溶接といった溶接方法により供試材（電気接続部品）とボンディングワイヤ等の部材とを溶接する際、接合界面においてボイドが発生し、接合強度の低下を招き、溶接性が低下してしまう。
ここで、供試材表面の十点平均粗さ（Ｒzjis）が４．０μｍ以下であると、ボイドの発生を十分に抑制し接合強度の低下を回避できることから、Ｒzjisが４．０μｍ以下のものを溶接性が良好（○）、Ｒzjisが４．０μｍを超えるものを溶接性が不良（×）と評価した。
【００８７】
詳細なアルミニウム合金の成分、供試材の製造条件、および材料特性（試験結果）を表１または表２に示す。なお、表１、２において、本発明の構成を満たさないものについては、数値に下線を引いて示す。
【００８８】
【表１】
0006034765.tif 000002
【００８９】
【表２】
0006034765.tif 000003
【００９０】
［結果の検討］
供試材１〜１５については、本発明の規定する要件を満たしていることから、内曲げＲ＝０ｍｍと非常に厳しい曲げ加工条件とした場合にも、曲げ加工性が良好（△）以上という評価となるとともに、電気接続部品に要求される耐クリープ性を有するという評価となった。さらに、供試材１〜１５については、溶接性に優れるとともに、導電率についても電気接続部品に要求されるレベルを満たすという評価となった。
その中でも、供試材１〜１０、１４、１５は、総冷間加工率が２０％以下であり、Ｃｕｂｅ方位分布密度について本発明の規定する要件を満たしていたことから、曲げ加工性が極めて良好（○）という結果となった。
【００９１】
供試材１６（合金１１）は、Ｓｉの含有量が本発明で規定する数値範囲の下限値未満であるとともに、平均結晶粒径が大きかったため、曲げ加工性が不良であり、また、耐力が所定値以上とならず、その結果、耐クリープ性に優れないという評価となった。
【００９２】
供試材１７（合金１２）は、Ｓｉの含有量が本発明で規定する数値範囲の上限値を超えていたため、導電率が低いとともに、耐クリープ性に優れないという結果となった。
供試材１８（合金１３）は、Ｍｇの含有量が本発明で規定する数値範囲の下限値未満であるとともに、平均結晶粒径が大きかったため、曲げ加工性が不良であり、また、耐力が所定値以上とならず、その結果、耐クリープ性に優れないという評価となった。
【００９３】
供試材１９（合金１４）は、Ｍｇの含有量が本発明で規定する数値範囲の上限値を超えていたため、曲げ加工性が不良という結果となった。
供試材２０（合金１５）は、Ｃｕの含有量が本発明で規定する数値範囲の上限値を超えていたため、曲げ加工性が不良という結果となった。
【００９４】
供試材２１（合金１６）は、Ｆｅの含有量が本発明で規定する数値範囲の上限値を超えていたため、曲げ加工性が不良という結果となった。
供試材２２（合金１７）は、Ｔｉの含有量が本発明で規定する数値範囲の上限値を超えていたため、導電率が４５．０％ＩＡＣＳ未満となり、導電率が不良という結果となった。
【００９５】
供試材２３は、均質化熱処理の熱処理温度が本発明で規定する数値範囲の上限値を超えてしまったため、バーニングが発生してしまい、以降の製造および試験を行うことができなくなった。
【００９６】
供試材２４は、溶体化熱処理の熱処理温度が本発明で規定する数値範囲の上限値を超えてしまったため、バーニングが発生してしまい、以降の製造および試験を行うことができなくなった。
供試材２５は、平均結晶粒径が大きかったことから、曲げ加工性が不良という結果となった。
【００９７】
供試材２６は、冷間圧延を施さなかったため、十点平均粗さが本発明で規定する数値範囲の上限値を超えてしまい、溶接性に優れないという結果となった。
【００９８】
供試材２７（合金１８）は、Ｃｕの含有量が本発明で規定する数値範囲の上限値を超えているとともに、平均結晶粒径が大きかったため、曲げ加工性が不良（××）という結果となった。
また、供試材２８（合金１９）は、Ｃｕの含有量が本発明で規定する数値範囲の上限値を超えていたため、曲げ加工性が不良（××）という結果となった。
【００９９】
なお、供試材２７は、特許文献２に記載されたアルミニウム合金板を想定したものであり、供試材２８は、特許文献１に記載されたアルミニウム合金板を想定したものである。
【０１００】
幾つかの供試材については、人工時効処理後の状態だけでなく、人工時効処理前の状態で、Ｒzjis、平均結晶粒径、Ｃｕｂｅ方位分布密度を測定したが、人工時効処理前後において、各測定値はほとんど同じ値を示した。
【符号の説明】
【０１０１】
１    バスバー（電気接続部品）
１ａ  連結部
【図１】
0006034765.tif 000004
【図２】
0006034765.tif 000005
【図３】
0006034765.tif 000006